(57)【要約】【課題】低温でも長期耐久性を損なうことなく焼結することができ、安価に製造することができるＳＯＦＣ用電極とその製造方法、さらにはこのような電極を用いたＳＯＦＣを提供する。【解決手段】電極材料にバインダ及び分散媒と共に、電極材料に対して質量比で０．５〜２０％の金属酸化物、望ましくは導電性を備えた低融点酸化物を添加してスラリーとなし、該スラリーを塗布して５００〜１０００℃の温度範囲で焼成する。【選択図】なし【特許請求の範囲】
【請求項１】
電極材料に対して、質量比で０．５〜２０％の金属酸化物を添加して成ることを特徴とする固体酸化物形燃料電池用電極。
【請求項２】
上記金属酸化物が固体酸化物形燃料電池の作動温度において導電性を備えていることを特徴とする請求項１に記載の固体酸化物形燃料電池用電極。
【請求項３】
上記金属酸化物の融点が４００〜１０００℃であることを特徴とする請求項１又は２に記載の固体酸化物形燃料電池用電極。
【請求項４】
上記金属酸化物が酸化ホウ素、酸化亜鉛、酸化ビスマス、酸化バナジウム、酸化インジウム、酸化コバルト、酸化リチウム、酸化マンガン、酸化ナトリウム、酸化テルル及び酸化鉛から成る群から選ばれた少なくとも１種の酸化物であることを特徴とする請求項１〜３のいずれか１つの項に記載の固体酸化物形燃料電池用電極。
【請求項５】
空気極であることを特徴とする請求項１〜４のいずれか１つの項に記載の固体酸化物形燃料電池用電極。
【請求項６】
請求項１〜５のいずれか１つの項に記載の固体酸化物形燃料電池用電極の製造方法であって、電極材料にバインダ及び分散媒と共に金属酸化物を添加してスラリーとなし、該スラリーを塗布して５００〜１０００℃の温度範囲で焼成することを特徴とする燃料電池用電極の製造方法。
【請求項７】
上記金属酸化物の粒径が５μｍ以下であることを特徴とする請求項６に記載の固体酸化物形燃料電池用電極の製造方法。
【請求項８】
固体酸化物から成る電解質層の少なくとも一方の面に請求項１〜５のいずれか１つの項に記載の固体酸化物形燃料電池用電極を形成して成ることを特徴とする固体酸化物形燃料電池。
【発明の詳細な説明】
【技術分野】
【０００１】
本発明は、電解質として固体酸化物を備えた固体酸化物形燃料電池に係わり、当該燃料電池において空気極あるいは燃料極として用いられる固体酸化物形燃料電池用電極及びその製造方法、さらにはこのような電極を用いた固体酸化物形燃料電池に関するものである。
【背景技術】
【０００２】
燃料電池は、発電効率が高く、しかも有害な排ガスをほとんど発生せず、地球環境に優しいクリーンなエネルギー源として注目されており、自動車などの移動体用電源としての実用化が始まっている。
【０００３】
このような燃料電池は、使用する電解質の種類によって、リン酸形燃料電池（ＰＡＦＣ）、溶融炭酸塩形燃料電池（ＭＣＦＣ）、固体高分子形燃料電池（ＰＥＦＣ）、及び固体酸化物形燃料電池（以下、「ＳＯＦＣ」と略称する）に区分されている。
これらの中でＳＯＦＣは、電解質材料としてリン酸水溶液や溶融炭酸塩のような液体状材料の代わりにイオン導電性を有する固体酸化物電解質材料を用いたものであり、ＰＡＦＣ形やＭＣＦＣ形の燃料電池に比べて発電効率が高く、高温度の排熱が得られることから、オンサイト用コージェネレーションシステムへの適用が期待されている。
【０００４】
ＳＯＦＣに用いる電極材料としては、燃料極の場合には、例えばＮｉサーメットなど、空気極の場合にはランタンコバルト系酸化物、ランタンマンガン系酸化物、ランタン−鉄系酸化物のようなペロブスカイト型酸化物等が用いられ、例えばＹＳＺ（イットリア添加安定化ジルコニア）などから成る電解質上に、上記の電極材料を含むスラリーを塗布して乾燥させたのち、１０００℃を超えるような高温で焼結することによって上記電解質上に電極層を形成するようにしている。
【０００５】
このとき、焼結が不十分であると長期使用の間に剥離等が生じ、電極性能の劣化が進行することになる一方、焼結温度が高温のために使用可能な構成部材が限定されるばかりでなく、界面に反応生成物が形成され、セル特性劣化の要因となることから、より低い温度で焼結できることが望ましい。
このような観点から、例えば特許文献１には、カソード粉末に、カソード粉末と同一組成のアルコキシドから成るゾル（前駆体ゾル）を混合し、乾燥してゾルをゲル化して、カソードスラリーを形成したのち、これを用いて酸化物固体電解質の上にカソードを形成し、次いでこれを燃料電池の運転温度（９５０℃程度）において焼結するＳＯＦＣの製造方法が開示されている。
【特許文献１】特開２０００−２４３４０５号公報
【発明の開示】
【発明が解決しようとする課題】
【０００６】
しかしながら、上記引用文献１に記載の方法においては、焼結に際して、カソード中のゲルの結晶化が不十分であると、カソード粉末の全ての表面がゲルに覆われているために、電極性能の低下を招くという問題点がある。なお、焼結温度を低下させるために焼結助剤を使用することも考えられるが、一般的に知られた焼結助剤を用いると、電極性能が低下することから好ましくない。
【０００７】
本発明は、従来のＳＯＦＣ用電極における上記課題に着目してなされたものであって、その目的とするところは、低温でも長期耐久性を損なうことなく焼結することができ、安価に製造することができるＳＯＦＣ用電極とその製造方法、さらにはこのような電極を用いたＳＯＦＣを提供することにある。
【課題を解決するための手段】
【０００８】
本発明のＳＯＦＣ用電極は、電極材料に対して、質量比で０．５〜２０％の金属酸化物を添加して成ることを特徴とし、本発明のＳＯＦＣ用電極の製造方法においては、電極材料にバインダ及び分散媒と共に金属酸化物を添加してスラリーとなし、該スラリーを塗布したのち、５００〜１０００℃の温度範囲で焼成することを特徴としており、このようなＳＯＦＣ用電極及び製造方法の構成を上記のような課題を解決するための手段としている。
【０００９】
また、本発明のＳＯＦＣは、上記のようなＳＯＦＣ用電極を固体酸化物から成る電解質層の少なくとも一方の面に形成したものであることを特徴としている。
【発明の効果】
【００１０】
ＳＯＦＣの製造に際して、電極材料は電解質上に塗布・焼結して積層されることになるが、電解質との密着性や、粒同士の接着性が悪いと界面抵抗が増し、電池性能が悪化することになる。
本発明によれば、質量比で０．５〜２０％の金属酸化物を電極材料に添加してＳＯＦＣ用電極としていることから、当該金属酸化物が焼成に際して焼結助剤として機能するため、５００〜１０００℃といった比較的低温域での焼成によって電極成分を結着させることができ、電解質との密着性及び粒同士の接着性が確保され、電池性能が向上すると共に、長期間の使用に際しても電極剥離による性能劣化を防ぐことができるようになる。そして、単セルでの性能が向上すれば、スタック化に際してもコンパクトな設計ができるようになり、燃料電池の小型コンパクト化が可能となる。さらに、焼成温度の低温化によってセルの構成部材として、耐熱金属などの材料を用いることができるようになり、設計の自由度が増し、さらなる薄型化、コンパクト化を実現できるようになるという極めて優れた効果がもたらされる。
【発明を実施するための最良の形態】
【００１１】
以下、本発明のＳＯＦＣ用電極について、さらに詳細に説明する。なお、本明細書において、「％」は、特記しない限り質量百分率を意味する。
【００１２】
上記したように、本発明のＳＯＦＣ用電極は、電極材料に、０．５〜２０％の金属酸化物を添加したものである。
ここで、電極材料としては、当該ＳＯＦＣ用電極を燃料極として使用する場合、Ｐｔ、Ｎｉ、Ｃｕなどの金属材料や、Ｎｉ−ＳＤＣ（サマリウム・ドープ・セリア）、Ｎｉ−ＹＳＺ（イットリア安定化ジルコニア）、Ｎｉ−ＣＧＯ（セリウム−ガリウム複合酸化物）、Ｃｕ−ＣｅＯ２（セリア）などのサーメット材料、あるいはこれらの混合材料を用いることができる。
また、当該ＳＯＦＣ用電極を空気極として使用する場合には、Ｐｔ、Ａｇなどの金属材料や、ランタン−コバルト系酸化物、ランタン−マンガン系酸化物、ランタン−鉄系酸化物、サマリウム−コバルト系酸化物のようなペロブスカイト型酸化物等を用いることができる。
【００１３】
そして、主成分である上記のような電極材料に対して、金属酸化物を０．５〜２０％の割合で添加することにより、これらが焼結助剤の役割、すなわち電極材料粒子及び電解質表面との結着材として働き、電極の密着性を改善し、電池性能向上を図ることができる。このとき、金属酸化物の添加量が主成分の電極材料に対して０．５％に満たない場合には焼結助剤としての効果が充分に得られず、逆に２０％を超えると当該酸化物が電極材料粒子の表面を覆ってしまうため、電極の機能が低下することになる。
【００１４】
このような金属酸化物としては、界面抵抗を下げ、電池性能をさらに向上させる観点から、当該金属酸化物が導電性、すなわちＳＯＦＣの作動温度（６００〜１０００℃付近）において、１０−５Ｓ／ｃｍ以上の導電率を有するものであることが望ましい。
また、上記金属酸化物の融点としては、４００℃以上１０００℃以下であることが望ましい。すなわち、当該酸化物の融点が４００℃未満であると燃料電池の作動温度において溶融状態となって結着剤としての働きが十分でなくなり、逆に融点が１０００℃を超えると、低い温度域での焼成が難しくなって、本発明の効果が得られなくなる傾向があることによる。
【００１５】
上記金属酸化物として、具体的には、酸化ホウ素、酸化亜鉛、酸化ビスマス、酸化バナジウム、酸化インジウム、酸化コバルト、酸化リチウム、酸化マンガン、酸化ナトリウム、酸化テルル及び酸化鉛を例示することができ、これらを単独で、あるいはこれらの２種以上を任意に組合わせて使用することができ、これらの金属酸化物を電極材料に所定の割合で添加することによって、電極特性を損ねることなく電極粒子同士及び電解質面との結着力を上げることができ、耐久性が向上し、電極焼成温度を低温化することができる。
【００１６】
本発明のＳＯＦＣ用電極は、空気極として使用することが望ましく、この場合、電極材料としては、上述のように、ランタン−コバルト系酸化物（ＬＳＣなど）、ランタン−マンガン系酸化物（ＬＳＭ、ＬＣＭなど）、ランタン−鉄系酸化物、サマリウム−コバルト系酸化物（ＳＳＣなど）のようなペロブスカイト型酸化物等の空気極材料を用いることができる。
【００１７】
本発明のＳＯＦＣ用電極は、例えば上記の群から選ばれた電極材料にバインダ及び分散媒と共に、例えば上記金属酸化物群から選ばれた酸化物を添加してスラリーとなし、このスラリーを電解質あるいは支持基板上に塗布して、乾燥した後、５００〜１０００℃の温度で焼成することによって得ることができる。
このとき、焼成温度が５００℃未満では、上記のような金属酸化物を添加したとしても電極材料を充分に焼結させることができず、逆に焼成温度が１０００℃を超えた場合には、金属酸化物を添加することなく焼結できる従来の焼成温度に近く、本発明の目的を充分に達成することができない。
【００１８】
なお、上記金属酸化物の粒径サイズについては、５μｍ以下、さらには１μｍ以下であることが望ましい。すなわち、金属酸化物の粒径が５μｍを超えると、スラリー中における分散性が悪くなり、焼結助剤として機能しにくくなる傾向があることによる。
【００１９】
そして、固体酸化物から成る電解質層の一方の面に燃料極又は空気極として、あるいは当該電解質層の両面にそれぞれ燃料極及び空気極として本発明のＳＯＦＣ用電極を積層することによってセルを形成することができ、これをスタック化することによってＳＯＦＣを作製することができる。
このようなＳＯＦＣにおいては、従来よりも低温で作製することができるので、材料の選択幅が拡がり、安価な材料を使用できることから、低コスト化が可能であると共に、全体を薄膜化することもできるので、電池の内部抵抗が低減し、高出力、また低温作動型のＳＯＦＣの設計が可能となる。
【００２０】
、
なお、上記電解質層の材料としては、酸素イオン導電性を有する公知の材料、例えばＹＳＺ（イットリウム添加安定化ジルコニア）、ＳＳＺ（スカンジウム添加安定化ジルコニア）、ＳＤＣ（サマリウム添加セリア）、ＬＳＧＭ（ランタンガレート）などを用いることができる。
【実施例】
【００２１】
以下、本発明を実施例に基づいて具体的に説明する。なお、本発明は、これらの実施例のみに限定されることはない。
【００２２】
（発明例１）
図１に示すように、ＳＵＳ４３０ステンレス鋼から成り、厚さ０．１ｍｍの多孔質金属支持体２の両面に、ＮｉＯ粉及び８ＹＳＺ（８モル％イットリア添加安定化ジルコニア）粉（平均粒径：１μｍ）を含み、バインダーと分散媒から成るスラリーをスクリーン印刷法によって塗布して乾燥したのち、１１００℃の不活性雰囲気中で焼成することによってＮｉ−８ＹＳＺサーメットから成る燃料極３を０．２ｍｍの厚さに形成した。
そして、この燃料極３の表面上に、ＹＳＺ原料溶液をＳＰＤ法（熱スプレー分解法）によって５μｍの厚さに成膜して、電解質層４とした。
【００２３】
さらに、電解質層４の上に、平均粒径１μｍのＬＳＭ（Ｌａ−Ｓｒ−Ｍｎ系複合酸化物）に対して、平均粒径０．５μｍの酸化ホウ素（Ｂ２Ｏ３）を５％添加し、これにバインダーとしてＥＣ（エチルセルロース）と、溶剤（分散媒）としてフタル酸ジブチル及びテルピネオールを加え、ボールミル中で１２〜２４時間混練することにより得られたカソードスラリーをスクリーン印刷法によって塗布し、６００℃で焼成することによって厚さ２０μｍの空気極５を形成し、燃料電池セル１を得た。
【００２４】
そして、このようにして得られた燃料電池セル１について、公知の発電出力評価装置を用い、６５０℃に保持した状態で、空気極５の側に空気、燃料極３の側に水素ガスをそれぞれ導入して当該セル１の発電出力を測定した。
その結果を当該燃料電池セル１の仕様と共に、表１に示す。
【００２５】
（発明例２）
図２に示すように、ＮｉＯ及びＳＤＣ（平均粒径：１μｍ）から成るグリーンシートを１２００℃で焼結することによって、Ｎｉ−ＳＤＣサーメットから成る厚さ１ｍｍの燃料極３とした。そして、当該燃料極３の表面に平均粒径０．４μｍのＳＳＺを含むスラリーをスクリーン印刷法によって塗布したのち、さらにこの上に平均粒径０．５μｍのＳＤＣを含むスラリーを同じくスクリーン印刷法によって塗布し、１４００℃で焼成することによって、ＳＳＺから成る電解質層４と、ＳＤＣから成る中間層６をそれぞれ１０μｍの厚さに形成した。
【００２６】
次いで、上記ＳＤＣ層６の上に、平均粒径５μｍのＳＳＣ（Ｓｍ−Ｓｒ−Ｃｏ系複合酸化物）に対して、平均粒径１μｍの酸化ビスマス（Ｂｉ２Ｏ３）を１０％添加し、これにバインダーとしてＥＣと、溶剤（分散媒）としてフタル酸ジブチル及びテルピネオールを加え、同様にボールミル中で１２〜２４時間混練することにより得られたカソードスラリーをスクリーン印刷法によって塗布し、８５０℃で焼成することによって空気極５を厚さ２０μｍに形成し、燃料電池セル１０を作製した。
【００２７】
そして、このようにして得られた燃料電池セル１０について、同様の発電出力評価装置を用い、６５０℃に保持した状態で、空気極５の側に空気、燃料極３の側に水素ガスをそれぞれ導入して当該セル１０の発電出力を測定した。
その結果を当該燃料電池セル１０の仕様と共に、表１に併せて示す。
【００２８】
（比較例１）
図２に示すように、グリーンシートを１２００℃で焼結することによって得られたＮｉ−ＳＤＣサーメットから成る上記実施例２と同様の燃料極３の上に、ＳＳＺから成る電解質層４と、ＳＤＣから成る中間層を同様に形成したのち、さらにこの上に平均粒径５μｍのＳＳＣと、バインダーとしてのＥＣと、溶剤としてのフタル酸ジブチル及びテルピネオールから成るカソードスラリーをスクリーン印刷法によって塗布し、同様に８５０℃で焼成することによって空気極を厚さ２０μｍに形成し、当該比較例１に係る燃料電池セルを得た。すなわち、当該比較例１に係るセルは、空気極に酸化ビスマス（金属酸化物）を含まないことにおいてのみ、上記実施例２に係る燃料電池セル１０と相違する。
【００２９】
そして、このようにして得られた燃料電池セルについても、同様に発電出力を測定し、その結果を表１に併せて示す。
【００３０】
【表１】
2005116260.tif 000002
【００３１】
表１の結果から明らかなように、酸化ホウ素や酸化ビスマスなどの低融点導電性酸化物を添加して焼成した本発明実施例に係る燃料電池セルにおいては、このような金属酸化物を添加することなく低温域で空気極を焼成した比較例のセルに較べて、電極性能に劣ることが確認された。また、発電出力を繰り返し測定した後も、セル出力にほとんど変化はなく、耐久性に優れていることも判明した。
【図面の簡単な説明】
【００３２】
【図１】本発明の実施例１に係る固体酸化物形燃料電池のセル構造を示す概略断面図である。
【図２】本発明の実施例２に係る固体酸化物形燃料電池のセル構造を示す概略断面図である。
【符号の説明】
【００３３】
１，１０  セル 
３  燃料極
４  電解質層
５  空気極
【図１】
2005116260.tif 000003
【図２】
2005116260.tif 000004